(57)【要約】非画線部に付着しやすいインキでも十分に反発させ、その反発効果が持続するインキ反発層を有する水なし平版印刷版原版、および前記水なし平版印刷版原版を用いた印刷方法を提供する。少なくとも感熱層とインキ反発層を有する平版印刷版原版であって、前記インキ反発層中にインキ反発性の液体を含有し、前記液体の１気圧における沸点が１５０℃以上である平版印刷版原版である。また、平版印刷版を用いて被印刷体に感光性成分を１０質量％以上５０質量％以下含むインキを転写した後、該被印刷体に紫外線を照射する工程を含む印刷物の製造方法であって、前記平版印刷版の印刷版原版が、基板上に少なくともインキ反発層を有し、該インキ反発層中に含まれるインキ反発性の液体の表面張力が３０ｍＮ／ｍ以下である、印刷物の製造方法である。【特許請求の範囲】
【請求項１】
少なくとも感熱層とインキ反発層とを有する平版印刷版原版であって、前記インキ反発層中にインキ反発性の液体を含有し、前記液体の１気圧における沸点が１５０℃以上である平版印刷版原版。
【請求項２】
前記液体の２５℃における表面張力が１５ｍＮ／ｍ以上３０ｍＮ／ｍ以下である請求項１に記載の平版印刷版原版。
【請求項３】
前記液体が前記インキ反発層中に１０質量％以上３０質量％以下含まれる請求項１または２に記載の平版印刷版原版。
【請求項４】
感熱層がノボラック樹脂を含有する請求項１〜３のいずれかに記載の平版印刷版原版。
【請求項５】
感熱層がノボラック樹脂を２０質量％以上９５質量％以下含有する請求項４の平版印刷版原版。
【請求項６】
感熱層が有機錯化合物を含有する請求項４または５の平版印刷版原版。
【請求項７】
感熱層中のノボラック樹脂／有機錯化合物の質量比が２以上６以下である請求項６の平版印刷版原版。
【請求項８】
表面に１４００Ｎ／ｍ２の荷重を加えたときの版面弾性率が４ＭＰａ以上１２ＭＰａ以下である請求項１〜７いずれかに記載の平版印刷版原版。
【請求項９】
請求項１〜８いずれかに記載の平版印刷版原版に対して、像に従って露光する工程、
露光された原版を現像して、インキ反発層を除去する工程
から得られる平版印刷版。
【請求項１０】
請求項１〜８のいずれかに記載の平版印刷版原版に対して、像に従って露光する工程、および
露光された原版を現像して、インキ反発層を除去する工程、を有する平版印刷版の製造方法。
【請求項１１】
請求項９に記載の平版印刷版の表面にインキを付着させる工程と、前記インキを直接またはブランケットを介して被印刷体に転写する工程とを含む印刷物の製造方法。
【請求項１２】
さらに、被印刷体に転写されたインキに活性エネルギー線を照射する工程を含む請求項１０に記載の印刷物の製造方法。
【請求項１３】
平版印刷版を用いて被印刷体にインキを転写した後、該被印刷体に紫外線を照射する工程を含む印刷物の製造方法であって、前記平版印刷版が、感熱層およびインキ反発層を有する平版印刷版原版に対して、像に従って露光する工程、さらに露光された原版を現像して、インキ反発層を除去する工程によって得られたものであって、前記印刷版原版が、基板上に少なくともインキ反発層を有し、該インキ反発層中に含まれるインキ反発性の液体の表面張力が３０ｍＮ／ｍ以下であって
前記インキが感光性成分を１０質量％以上５０質量％以下含むものである、
印刷物の製造方法。
【請求項１４】
前記液体が、１気圧における沸点が１５０℃以上である請求項１２に記載の印刷物の製造方法
【請求項１５】
前記液体がシリコーン化合物である請求項１３または１４に記載の印刷物の製造方法。
【請求項１６】
前記液体が前記インキ反発層中に１０質量％以上２５質量％以下含まれる請求項１３〜１５のいずれかに記載の印刷物の製造方法。
【請求項１７】
前記インキが直鎖アルキル基を有するアクリル酸エステルまたはメタクリル酸エステルを０．５質量％以上１５質量％以下含む請求項１１〜１６のいずれかに記載の印刷物の製造方法。
【発明の詳細な説明】
【技術分野】
【０００１】
本発明は、水なし平版印刷版原版、および水なし平版印刷版を用いたＵＶ印刷による印刷物の製造方法に関する。
【背景技術】
【０００２】
平版印刷版を用いた印刷法としては、印刷時に版表面に予め水の薄層を形成することで、インキを反発する水あり印刷と、この水に代わりシリコーンゴムでインキを反発する水なし印刷がある。【０００３】
両者は従来から油性インキ（酸化重合型のインキ）による油性印刷が一般的に行われてきたが、油性インキの乾燥には時間がかかるため、印刷物を乾燥スペースまで搬送し風乾する必要があり、生産期間や納期の短縮には制限があった。また加熱乾燥する場合は装置が大規模となり、エネルギーコストも高くなるという問題も有していた。【０００４】
このようなことから、水あり印刷では紫外線の照射によってインキの硬化が瞬間的に行われるＵＶインキを用いるＵＶ印刷が提案され、短納期・低コスト化がはかられている（特許文献１）。しかしながら、プラスチックシート、表面処理紙等の非吸収性素材に水あり印刷を行う場合、一般的な紙を使用した場合に比べ湿し水の調節が難しいことが知られている。また、食品パッケージ等にもＵＶインキが使用されることは多いが、水あり印刷では湿し水を使用することから、印刷後に印刷物を重ねて保管しておいた場合に、湿し水の成分の一部が印刷物表面から、その上に重ねた印刷物の食品に直接接触する裏面に裏移りする問題があった。【０００５】
一方、水なし印刷では湿し水を使用しないため、原理的にこれらの問題が発生することはない。水なし印刷はインキ中の炭化水素など低極性成分が、非画線部のインキ反発層に取り込まれ、印刷時に該インキ反発層が加圧され、低極性成分を押し出すことで、インキ反発層の表面に低極性成分の液膜を作り、インキを剥離・反発すると考えられている。
【先行技術文献】
【特許文献】
【０００６】
【特許文献１】特開２０１１−２２５７５１号
【発明の概要】
【発明が解決しようとする課題】
【０００７】
しかしながら、水なし印刷では、例えばＵＶインキのような低極性成分の少ない、あるいは含まないインキは非画線部に付着しやすく、使用できるインキの種類に限りがある、また、印刷環境の温度が上昇すると非画線部にインキが付着し始め、インキ反発の効果が持続しなくなるという問題があった。【０００８】
本発明はかかる従来技術の欠点を改良するために、ＵＶインキのような非画線部に付着しやすいインキでも十分に反発させ、その反発効果が持続する水なし平版印刷版原版、および前記水なし平版印刷版原版から得られる水なし平版印刷版を用いた印刷方法を提供することを目的とする。
【課題を解決するための手段】
【０００９】
本発明の印刷版は、以下の構成からなる。
・  少なくとも感熱層とインキ反発層とを有する平版印刷版原版であって、前記インキ反発層中にインキ反発性の液体を含有し、前記液体の１気圧における沸点が１５０℃以上である平版印刷版原版。
印刷版として好ましい態様として以下のものがある。
（２）前記液体の２５℃における表面張力が１５ｍＮ／ｍ以上３０ｍＮ／ｍ以下である前記平版印刷版原版。
（３）前記液体が前記インキ反発層中に１０質量％以上３０質量％以下含まれる前記いずれかの平版印刷版原版。
（４）感熱層がノボラック樹脂を含有する前記いずれかの平版印刷版原版。
（５）感熱層がノボラック樹脂を２０質量％以上９５質量％以下含有する前記平版印刷版原版。
（６）感熱層が有機錯化合物を含有する前記いずれかの平版印刷版原版。
（７）感熱層中のノボラック樹脂／有機錯化合物の質量比が２以上６以下である前記いずれかの平版印刷版原版。
（８）表面に１４００Ｎ／ｍ２の荷重を加えたときの版面弾性率が４ＭＰａ以上１２ＭＰａ以下である前記いずれかの平版印刷版原版。
（９）前記いずれかの平版印刷版原版に対して、像に従って露光する工程、
露光された原版を現像して、インキ反発層を除去する工程
から得られる平版印刷版。【００１０】
そして平版印刷版の製造方法の発明およびその好ましい態様として以下のものがある。
（１０）前記のいずれかに記載の平版印刷版原版に対して、像に従って露光する工程、および
露光された原版を現像して、インキ反発層を除去する工程、を有する平版印刷版の製造方法。
（１１）前記いずれかの平版印刷版の表面にインキを付着させる工程と、前記インキを直接またはブランケットを介して被印刷体に転写する工程とを含む印刷物の製造方法。
（１２）さらに、被印刷体に転写されたインキに活性エネルギー線を照射する工程を含む前記いずれかの印刷物の製造方法。【００１１】
また印刷版の製造方法の発明およびその好ましい態様として以下のものがある。
（１３）平版印刷版を用いて被印刷体にインキを転写した後、該被印刷体に紫外線を照射する工程を含む印刷物の製造方法であって、前記平版印刷版が、感熱層およびインキ反発層を有する平版印刷版原版に対して、像に従って露光する工程、さらに露光された原版を現像して、インキ反発層を除去する工程によって得られたものであって、前記印刷版原版が、基板上に少なくともインキ反発層を有し、該インキ反発層中に含まれるインキ反発性の液体の表面張力が３０ｍＮ／ｍ以下であって
前記インキが感光性成分を１０質量％以上５０質量％以下含むものである、
印刷物の製造方法。
（１４）前記液体が、１気圧における沸点が１５０℃以上である前記印刷物の製造方法
（１５）前記液体がシリコーン化合物である前記いずれかの印刷物の製造方法。
（１６）前記液体が前記インキ反発層中に１０質量％以上２５質量％以下含まれる前記いずれかの印刷物の製造方法。
（１７）前記インキが直鎖アルキル基を有するアクリル酸エステルまたはメタクリル酸エステルを０．５質量％以上１５質量％以下含む前記いずれかの印刷物の製造方法。
【発明の効果】
【００１２】
本発明によれば、ＵＶインキのような水なし平版印刷版の非画線部に付着しやすいインキでも十分に反発させ、その反発効果が持続する水なし平版印刷版原版を得ることができる。
【発明を実施するための形態】
【００１３】
本発明の水なし平版印刷版原版について、以下に説明する。
【００１４】
本発明の水なし平版印刷版原版は、少なくとも感熱層とインキ反発層を有する平版印刷版原版であって、前記インキ反発層中に、インキ反発性の液体を含有し、前記液体の１気圧における沸点が１５０℃以上である。
【００１５】
ここでインキ反発性の液体としては、この液体がない状態のインキ反発層の表面にこの液体が存在したときに、インキ反発層へのインキの付着を阻害する液体であることが好ましい。インキ反発層の表面を、インキ反発性の液体が薄い液膜状に覆うことでインキ反発層への付着を阻害していると考えている。
【００１６】
本発明の水なし平版原版は、必要に応じて基板を有する。基板がある場合、基板の上または上方に少なくとも感熱層およびインキ反発層を有する。基板の近くに感熱層およびインキ反発層のいずれがあってもいいが、基板、感熱層およびインキ反発層の順にあることが好ましい。
【００１７】
本発明に用いることができる基板としては、従来印刷版の基板として用いられ、印刷工程において寸法的な変化の少ない公知の紙、金属、ガラス、フィルムなどが挙げられる。具体的には、紙、プラスチック（ポリエチレン、ポリプロピレン、ポリスチレンなど）がラミネートされた紙、アルミニウム（アルミニウム合金も含む）、亜鉛、銅などの金属板、ソーダライム、石英などのガラス板、シリコンウエハー、セルロースアセテート、ポリエチレンテレフタレート、ポリエチレン、ポリエステル、ポリアミド、ポリイミド、ポリスチレン、ポリプロピレン、ポリカーボネート、ポリビニルアセタールなどのプラスチックのフィルム、上記金属がラミネートまたは蒸着された紙またはプラスチックフィルムなどが挙げられる。プラスチックフィルムは透明でも不透明でもよい。検版性の観点からは、不透明のフィルムが好ましい。
【００１８】
これら基板のうち、アルミニウム板は印刷工程において寸法的な変化が少なく、しかも安価であるので特に好ましい。また、軽印刷用の柔軟な基板としては、ポリエチレンテレフタレートフィルムが特に好ましい。
【００１９】
基板の厚みは特に限定されず、平版印刷に使用される印刷機に対応した厚みを選択すればよい。
【００２０】
次に、本発明に好ましく用いることができる感熱層について説明する。感熱層としては、描き込みに使用されるレーザー光を熱に変換（光熱変換）する機能を有し、さらに、発生した熱によって、感熱層の少なくとも表面が分解し、もしくは現像液への溶解性が高まる、またはインキ反発層との接着力が低下するものであることが好ましい。このような感熱層は例えば以下のような組成物を含有することができる。
（Ａ）活性水素を有するポリマー、架橋剤、および光熱変換物質を含む組成物。
（Ｂ）活性水素を有するポリマー、有機錯化合物、および光熱変換物質を含む組成物。
【００２１】
前記感熱層は、これらの組成物を含有する溶液または分散液を塗布、乾燥して作製することができる。乾燥は常温で行っても、加熱して行ってもよい。このように作製された感熱層は、レーザー光を照射することで、光熱変換物質から発生した熱により、（Ａ）に示した組成物においては、活性水素を有するポリマーと架橋剤とで構成されていた架橋構造、（Ｂ）に示した組成物においては、当該ポリマーと有機錯化合物とで構成されていた架橋構造が分解される。
【００２２】
本発明において、感熱層に好ましく用いられる活性水素を有するポリマーとしては、活性水素をもつ構造単位を有するポリマーを挙げることができる。活性水素をもつ構造単位としては例えば、−ＯＨ、−ＳＨ、−ＮＨ２、−ＮＨ−、−ＣＯ−ＮＨ２、−ＣＯ−ＮＨ−、−ＯＣ（＝Ｏ）−ＮＨ−、−ＮＨ−ＣＯ−ＮＨ−、−ＣＯ−ＯＨ、−ＣＳ−ＯＨ、−ＣＯ−ＳＨ、−ＣＳ−ＳＨ、−ＳＯ３Ｈ、−ＰＯ３Ｈ２、−ＳＯ２−ＮＨ２、−ＳＯ２−ＮＨ−、−ＣＯ−ＣＨ２−ＣＯ−などが挙げられる。
【００２３】
上記組成物（Ａ）および（Ｂ）で使用できる活性水素を有するポリマーとしては以下のものが例示される。
（メタ）アクリル酸などのカルボキシル基を含有するモノマーの単独重合体もしくは共重合体、ヒドロキシエチル（メタ）アクリレート、２−ヒドロキシプロピル（メタ）アクリレートなどの水酸基を含有する（メタ）アクリル酸エステルの単独重合体もしくは共重合体、Ｎ−アルキル（メタ）アクリルアミド、（メタ）アクリルアミドの単独重合体もしくは共重合体、アミン類と（メタ）アクリル酸グリシジルまたはアリルグリシジルとの反応物の単独重合体もしくは共重合体、ｐ−ヒドロキシスチレン、ビニルアルコールの単独重合体もしくは共重合体などの活性水素を有するエチレン性不飽和モノマーの単独重合体もしくは共重合体（共重合モノマー成分としては、活性水素を有する他のエチレン性不飽和モノマーでもよく、活性水素を含有しないエチレン性不飽和モノマーでもよい。）が挙げられる。
【００２４】
また、活性水素をもつ構造単位を有するポリマーとして主鎖に活性水素をもつ構造単位を有する重合体も挙げられる。このようなポリマーとしては例えば、ポリウレタン類、ポリウレア類、ポリアミド類、エポキシ樹脂類、ポリアルキレンイミン類、ノボラック樹脂類、レゾール樹脂類、セルロース誘導体類などが挙げられる。これらを２種以上含有してもよい。
中でも、アルコール性水酸基、フェノール性水酸基、カルボキシル基を有するポリマーが好ましく、フェノール性水酸基を有するポリマー（ｐ−ヒドロキシスチレンの単独重合体もしくは共重合体、ノボラック樹脂、レゾール樹脂など）がより好ましく、ノボラック樹脂がさらに好ましい。ノボラック樹脂としてはフェノールノボラック樹脂やクレゾールノボラック樹脂が挙げられる。
【００２５】
活性水素を有するポリマーの含有量は、熱により感熱層表面を分解する、あるいは現像液に対し易溶解性に変化させることにより、現像を促進させる点で、感熱層中２０質量％以上が好ましく、３０質量％以上がより好ましい。また、感熱層の靱性の点で９５質量％以下が好ましく、８０質量％以下がより好ましい。
【００２６】
活性水素を有するポリマーとともに、活性水素を有しない、フィルム形成能を有するポリマー（以下「他のポリマーＸ」と称する）を含有することも好ましい。
【００２７】
他のポリマーＸとしては、ポリメチル（メタ）アクリレート、ポリブチル（メタ）アクリレートなどの（メタ）アクリル酸エステルの単独重合体もしくは共重合体、ポリスチレン、α−メチルスチレンなどのスチレン系モノマーの単独重合体もしくは共重合体、イソプレン、スチレン−ブタジエンなどの各種合成ゴム類、ポリ酢酸ビニルなどのビニルエステルなどの単独重合体もしくは酢酸ビニル−塩化ビニルなどの共重合体、ポリエステル、ポリカーボネートなどの縮合系各種ポリマーなどが挙げられる。
【００２８】
これら他のポリマーＸの合計の含有量は、感熱層組成物溶液の塗工性を向上させるため、感熱層中５質量％以上が好ましく、より好ましくは１０質量％以上である。画像再現を高精細化させるため、感熱層の全固形分中５０質量％以下が好ましく、より好ましくは３０質量％以下である。
【００２９】
感熱層の組成物（Ａ）に含まれる架橋剤としては、上記ポリマーが有する活性水素と反応性を有する官能基を複数有する多官能性化合物が挙げられる。例えば、多官能イソシアネート、多官能ブロックドイソシアネート、多官能エポキシ化合物、多官能（メタ）アクリレート化合物、多官能アルデヒド、多官能メルカプト化合物、多官能アルコキシシリル化合物、多官能アミン化合物、多官能カルボン酸、多官能ビニル化合物、多官能ジアゾニウム塩、多官能アジド化合物、ヒドラジンなどが挙げられる。
【００３０】
感熱層の組成物（Ｂ）に含まれる有機錯化合物は、金属と有機化合物とからなるものである。これは活性水素を有するポリマーへの架橋剤として機能する。感熱層にさらに前述の架橋剤を含有してもよい。このような有機錯化合物としては、金属に有機配位子が配位した有機錯塩、金属に有機配位子および無機配位子が配位した有機無機錯塩、金属と有機分子が酸素を介して共有結合している金属アルコキシド類などが挙げられる。これらの中でも、配位子が２個以上のドナー原子を有し、金属原子を含む環を形成するような金属キレート化合物が、有機錯化合物自身の安定性や感熱層組成物溶液の安定性などの面から好ましく用いられる。
【００３１】
有機錯化合物を形成する主な金属としては、Ａｌ（III）、Ｔｉ（IV）、Ｍｎ（II）、Ｍｎ（III）、Ｆｅ（II）、Ｆｅ（III）、Ｃｏ（II）、Ｃｏ（III）、Ｎｉ（II）、Ｎｉ（IV）、Ｃｕ（Ｉ）、Ｃｕ（II）、Ｚｎ（II）、Ｇｅ、Ｉｎ、Ｓｎ（II）、Ｓｎ（IV）、Ｚｒ（IV）、Ｈｆ（IV）が好ましい。Ａｌ（III）は感度向上効果が得られやすい点から特に好ましく、Ｔｉ（IV）は印刷インキやインキ洗浄剤に対する耐性が発現しやすい点から特に好ましい。
【００３２】
また、配位子としては、酸素、窒素、硫黄などをドナー原子として有する配位基を有する化合物が挙げられる。配位基の具体例としては、酸素をドナー原子とするものとしては、−ＯＨ（アルコール、エノールおよびフェノール）、−ＣＯＯＨ（カルボン酸）、＞Ｃ＝Ｏ（アルデヒド、ケトン、キノン）、−Ｏ−（エーテル）、−ＣＯＯＲ（エステル、Ｒ：脂肪族または芳香族炭化水素を表す）、−Ｎ＝Ｏ（ニトロソ化合物）、−ＮＯ２（ニトロ化合物）、＞Ｎ−Ｏ（Ｎ−オキシド）、−ＳＯ３Ｈ（スルホン酸）、−ＰＯ３Ｈ２（亜リン酸）など、窒素をドナー原子とするものとしては、−ＮＨ２（１級アミン、ヒドラジン）、＞ＮＨ（２級アミン、ヒドラジン）、＞Ｎ−（３級アミン）、−Ｎ＝Ｎ−（アゾ化合物、複素環化合物）、＝Ｎ−ＯＨ（オキシム）、−ＮＯ２（ニトロ化合物）、−Ｎ＝Ｏ（ニトロソ化合物）、＞Ｃ＝Ｎ−（シッフ塩基、複素環化合物）、＞Ｃ＝ＮＨ（アルデヒド、ケトンイミン、エナミン類）、−ＮＣＳ（イソチオシアナト）など、硫黄をドナー原子とするものとしては、−ＳＨ（チオール）、−Ｓ−（チオエーテル）、＞Ｃ＝Ｓ（チオケトン、チオアミド）、＝Ｓ−（複素環化合物）、−Ｃ（＝Ｏ）−ＳＨ、−Ｃ（＝Ｓ）−ＯＨ、−Ｃ（＝Ｓ）−ＳＨ（チオカルボン酸）、−ＳＣＮ（チオシアナート）などが挙げられる。
【００３３】
上記のような金属と配位子から形成される有機錯化合物のうち、好ましく用いられる化合物としては、Ａｌ（III）、Ｔｉ（IV）、Ｆｅ（II）、Ｆｅ（III）、Ｍｎ（III）、Ｃｏ（II）、Ｃｏ（III）、Ｎｉ（II）、Ｎｉ（IV）、Ｃｕ（Ｉ）、Ｃｕ（II）、Ｚｎ（II）、Ｇｅ、Ｉｎ、Ｓｎ（II）、Ｓｎ（IV）、Ｚｒ（IV）、Ｈｆ（IV）などの金属のβ−ジケトン類、アミン類、アルコール類、カルボン酸類との錯化合物が挙げられ、さらにはＡｌ（III）、Ｆｅ（II）、Ｆｅ（III）、Ｔｉ（IV）、Ｚｒ（IV）のアセチルアセトン錯体、アセト酢酸エステル錯体などが特に好ましい錯化合物として挙げられる。
【００３４】
このような化合物の具体例としては、例えば以下のような化合物を挙げることができる。
アルミニウムトリス（アセチルアセトネート）、アルミニウムトリス（エチルアセトアセテート）、アルミニウムトリス（プロピルアセトアセテート）、アルミニウムトリス（ブチルアセトアセテート）、アルミニウムトリス（ヘキシルアセトアセテート）、アルミニウムトリス（ノニルアセトアセテート）、アルミニウムトリス（ヘキサフルオロペンタジオネート）、アルミニウムトリス（２，２，６，６−テトラメチル−３，５−ヘプタンジオネート）、アルミニウムビス（エチルアセトアセテート）モノ（アセチルアセトネート）、アルミニウムビス（アセチルアセトネート）モノ（エチルアセトアセテート）、アルミニウムビス（プロピルアセトアセテート）モノ（アセチルアセトネート）、アルミニウムビス（ブチルアセトアセテート）モノ（アセチルアセトネート）、アルミニウムビス（ヘキシルアセトアセテート）モノ（アセチルアセトネート）、アルミニウムビス（プロピルアセトアセテート）モノ（エチルアセトアセテート）、アルミニウムビス（ブチルアセトアセテート）モノ（エチルアセトアセテート）、アルミニウムビス（ヘキシルアセトアセテート）モノ（エチルアセトアセテート）、アルミニウムビス（ノニルアセトアセテート）モノ（エチルアセトアセテート）、アルミニウムジブトキシドモノ（アセチルアセトネート）、アルミニウムジイソプロポキシドモノ（アセチルアセトネート）、アルミニウムジイソプロポキシドモノ（エチルアセトアセテート）、アルミニウム−ｓ−ブトキシドビス（エチルアセトアセテート）、アルミニウムジ−ｓ−ブトキシドモノ（エチルアセトアセテート）、アルミニウムジイソプロポキシドモノ（−９−オクタデセニルアセトアセテート）、チタニウムトリイソプロポキシドモノ（アリルアセトアセテート）、チタニウムジイソプロポキシドビス（トリエタノールアミン）、チタニウムジ−ｎ−ブトキシドビス（トリエタノールアミン）、チタニウムジイソプロポキシドビス（アセチルアセトネート）、チタニウムジ−ｎ−ブトキシドビス（アセチルアセトネート）、チタニウムジイソプロポキシドビス（２，２，６，６−テトラメチル−３，５−ヘプタンジオネート）、チタニウムジイソプロポキシドビス（エチルアセトアセテート）、チタニウムジ−ｎ−ブトキシドビス（エチルアセトアセテート）、チタニウムトリ−ｎ−ブトキシドモノ（エチルアセトアセテート）、チタニウムトリイソプロポキシドモノ（メタクリルオキシエチルアセトアセテート）、チタニウムオキサイシドビス（アセチルアセトネート）、チタニウムテトラ（２−エチル−３−ヒドロキシヘキシルオキサイド）、チタニウムジヒドロキシビス（ラクテート）、チタニウム（エチレングリコーレート）ビス（ジオクチルフォスフェート）、ジルコニウムジ−ｎ−ブトキシドビス（アセチルアセトネート）、ジルコニウムテトラキス（ヘキサフルオロペンタンジオネート）、ジルコニウムテトラキス（トリフルオロペンタンジオネート）、ジルコニウムトリ−ｎ−プロポキシドモノ（メタクリルオキシエチルアセトアセテート）、ジルコニウムテトラキス（アセチルアセトネート）、ジルコニウムテトラキス（２，２，６，６−テトラメチル−３，５−ヘプタンジオネート）、トリグリコラートジルコン酸、トリラクテートジルコン酸、鉄（III）アセチルアセトネート、ジベンゾイルメタン鉄（II）、トロポロン鉄、トリストロポロノ鉄（III）、ヒノキチオール鉄、トリスヒノキチオロ鉄（III）、アセト酢酸エステル鉄（III）、鉄（III）ベンゾイルアセトネート、鉄（III）ジフェニルプロパンジオネート、鉄（III）テトラメチルヘプタンジオネート、鉄（III）トリフルオロペンタンジオネート。これらを２種以上含有してもよい。
【００３５】
このような有機錯化合物は、ポリマーの架橋剤として働く。その料は感熱層中０．５質量％以上が好ましい。また、印刷版の耐刷性を維持する点で５０質量％以下が好ましい。
【００３６】
また、感熱層の組成物に含まれるポリマーとしてノボラック樹脂を用いる場合、画像再現を高精細化する点で、ノボラック樹脂／有機錯化合物の質量比は２以上が好ましく、２．５以上がより好ましく、３以上がさらに好ましい。また、ノボラック樹脂の架橋構造が密に形成され、感熱層の硬度が高まる点で、ノボラック樹脂／有機錯化合物の質量比は６以下が好ましく、５．５以下がより好ましく、５以下がさらに好ましい。上記のようなノボラック樹脂／有機錯化合物の質量比にすることで、感熱層の硬度がより高くなり、印刷時にインキローラーによって上層のインキ反発層が加圧された時に、インキ反発層が変形しやすくなる。そのため、インキ反発性液体がインキ反発層表面に出やすくなりインキ反発性が向上する。
【００３７】
本発明において、感熱層の組成物（Ａ）および組成物（Ｂ）が含むことができる光熱変換物質としては、レーザー光を吸収することにより、光エネルギーを原子・分子の運動エネルギーに変換し、瞬間的に感熱層表面で２００℃以上の熱を発生させることで、感熱層の架橋構造を熱分解する機能を有するものが好ましい。特に赤外線または近赤外線を吸収する顔料、染料が好ましい。例えば、カーボンブラック、カーボングラファイト、アニリンブラック、シアニンブラックなどの黒色顔料、フタロシアニン、ナフタロシアニン系の緑色顔料、結晶水含有無機化合物、鉄、銅、クロム、ビスマス、マグネシウム、アルミニウム、チタニウム、ジルコニウム、コバルト、バナジウム、マンガン、タングステンなどの金属粉、またはこれら金属の硫化物、水酸化物、珪酸塩、硫酸塩、燐酸塩、ジアミン化合物錯体、ジチオール化合物錯体、フェノールチオール化合物錯体、メルカプトフェノール化合物錯体などを挙げることができる。
【００３８】
また、赤外線または近赤外線を吸収する染料としては、エレクトロニクス用や記録用の染料で、最大吸収波長が７００ｎｍ〜１５００ｎｍの範囲にあるシアニン系染料、アズレニウム系染料、スクアリリウム系染料、クロコニウム系染料、アゾ系分散染料、ビスアゾスチルベン系染料、ナフトキノン系染料、アントラキノン系染料、ペリレン系染料、フタロシアニン系染料、ナフタロシアニン金属錯体系染料、ポリメチン系染料、ジチオールニッケル錯体系染料、インドアニリン金属錯体染料、分子間型ＣＴ染料、ベンゾチオピラン系スピロピラン、ニグロシン染料などが好ましく使用される。
【００３９】
これらの染料のなかでも、モル吸光係数εの大きなものが好ましく使用される。具体的には、εは１×１０４Ｌ／（ｍｏｌ・ｃｍ）以上が好ましく、より好ましくは１×１０５Ｌ／（ｍｏｌ・ｃｍ）以上である。εが１×１０４Ｌ／（ｍｏｌ・ｃｍ）以上であれば、初期感度をより向上させることができる。ここでの係数は照射する活性エネルギー線に対してである。具体的な波長を示すのであれば７８０ｎｍ、８３０ｎｍまたは１０６４ｎｍに注目するのがよい。
【００４０】
これらの光熱変換物質を２種以上含有してもよい。吸収波長の異なる２種以上の光熱変換物質を含有することにより、発信波長の異なる２種以上のレーザーに対応させることができる。
【００４１】
これらのなかでも、光熱変換率、経済性および取り扱い性の面から、カーボンブラック、赤外線または近赤外線を吸収する染料が好ましい。
【００４２】
これら光熱変換物質の含有量は、感熱層中０．１質量％〜７０質量％が好ましく、より好ましくは０．５質量％〜４０質量％である。光熱変換物質の含有量を０．１質量％以上とすることで、レーザー光に対する感度をより向上させることができる。一方、７０質量％以下とすることで、印刷版の高い耐刷性を維持することができる。
【００４３】
また、本発明の水なし平版印刷版原版において、感熱層は必要に応じて各種の添加剤を含有してもよい。例えば、塗布性を改良するためにシリコーン系界面活性剤やフッ素系界面活性剤などを含有してもよい。また、インキ反発層との接着性を強化するためにシランカップリング剤、チタンカップリング剤などを含有してもよい。これら添加剤の含有量はその使用目的によって異なるが、一般的には感熱層の全固形分中０．１質量％〜３０質量％である。
【００４４】
本発明において用いられる水なし平版印刷版原版において、インキ反発層としては、ポリオルガノシロキサンの架橋物であるシリコーンゴム層が好ましく使用できる。その中でも付加反応型シリコーンゴム層組成物もしくは縮合反応型シリコーンゴム層組成物を塗布して得られる層、またはこれらの組成物の溶液を塗布、乾燥して得られる層が挙げられる。
【００４５】
付加反応型のシリコーンゴム層組成物は、少なくともビニル基含有オルガノポリシロキサン、複数のヒドロシリル基を有するＳｉＨ基含有化合物（以下、「付加反応型架橋剤」と称する。）および硬化触媒を含むことが好ましい。さらに、反応抑制剤を含有してもよい。
【００４６】
ビニル基含有オルガノポリシロキサンは、下記一般式（Ｉ）で表される構造を有し、主鎖末端もしくは主鎖中にビニル基を有するものである。中でも主鎖末端にビニル基を有するものが好ましい。これらを２種以上含有してもよい。
−（ＳｉＲ１Ｒ２−Ｏ−）ｎ−       （Ｉ）
一般式（Ｉ）中、ｎは２以上の整数を示す。Ｒ１およびＲ２は炭素数１〜５０の飽和または不飽和の炭化水素基を表す。炭化水素基は直鎖状でも枝分かれ状でも環状でもよく、芳香環を含んでいてもよい。Ｒ１およびＲ２は同じであっても異なっていてもよい。一般式（Ｉ）のポリシロキサンに複数存在するＲ１は相互に同じであっても異なっていてもよい。また  一般式（Ｉ）のポリシロキサンに複数存在するＲ2は相互に同じであっても異なっていてもよい。  上記一般式（Ｉ）中、Ｒ１およびＲ２は全体の５０％以上がメチル基であることが、印刷版のインキ反発性の面で好ましい。また、取扱い性や印刷版のインキ反発性、耐傷性の観点から、ビニル基含有オルガノポリシロキサンの重量平均分子量は１万〜６０万が好ましい。
【００４７】
ＳｉＨ基含有化合物としては、例えば、オルガノハイドロジェンポリシロキサン、ジオルガノハイドロジェンシリル基を有する有機ポリマーが挙げられ、好ましくはオルガノハイドロジェンポリシロキサンである。これらを２種以上含有してもよい。
【００４８】
オルガノハイドロジェンポリシロキサンは、直鎖状、環状、分岐状、網状の分子構造をもつことができる。例えば以下のものが例示される。
分子鎖両末端がトリメチルシロキシ基で封鎖されたポリメチルハイドロジェンシロキサン、分子鎖両末端がトリメチルシロキシ基で封鎖されたジメチルシロキサン・メチルハイドロジェンシロキサン共重合体、分子鎖両末端がトリメチルシロキシ基で封鎖されたジメチルシロキサン・メチルハイドロジェンシロキサン・メチルフェニルシロキサン共重合体、分子鎖が両末端がジメチルハイドロジェンシロキシ基で封鎖されたジメチルポリシロキサン、分子鎖両末端がジメチルハイドロジェンシロキシ基で封鎖されたジメチルシロキサン・メチルフェニルシロキサン共重合体、分子鎖が両末端ジメチルハイドロジェンシロキシ基封鎖メチルフェニルポリシロキサン。
式：Ｒ３ＳｉＯ１／２で示されるシロキサン単位と式：Ｒ２ＨＳｉＯ１／２で示されるシロキサン単位と式：ＳｉＯ４／２で示されるシロキサン単位からなるオルガノポリシロキサン共重合体、式：Ｒ２ＨＳｉＯ１／２で示されるシロキサン単位と式：ＳｉＯ４／２で示されるシロキサン単位からなるオルガノポリシロキサン共重合体、式：ＲＨＳｉＯ２／２で示されるシロキサン単位と式：ＲＳｉＯ３／２で示されるシロキサン単位、および式：ＨＳｉＯ３／２で示されるシロキサン単位からなるオルガノポリシロキサン共重合体。
【００４９】
これらのオルガノポリシロキサンを２種以上用いてもよい。上記式中、Ｒはそれぞれ独立にアルケニル基以外の一価の炭化水素基であり、置換されていてもよい。例えば、メチル基、エチル基、プロピル基、ブチル基、ペンチル基、ヘキシル基、ヘプチル基などのアルキル基；フェニル基、トリル基、キシリル基、ナフチル基などのアリール基；ベンジル基、フェネチル基などのアラルキル基；クロロメチル基、３−クロロプロピル基、３，３，３−トリフロロプロピル基などのハロゲン化アルキル基が挙げられる。
【００５０】
ジオルガノハイドロジェンシリル基を有する有機ポリマーとしては以下のものが例示される。
ジメチルハイドロジェンシリル（メタ）アクレート、ジメチルハイドロジェンシリルプロピル（メタ）アクリレートなどのジメチルハイドロジェンシリル基含有（メタ）アクリル系モノマーと、（メタ）アクリル酸メチル、（メタ）アクリル酸エチル、（メタ）アクリル酸ブチル、（メタ）アクリル酸エチルヘキシル、（メタ）アクリル酸ラウリル、スチレン、α−メチルスチレン、マレイン酸、酢酸ビニル、酢酸アリルなどのモノマーとを共重合したオリゴマー。
【００５１】
ＳｉＨ基含有化合物の含有量は、シリコーンゴム層になるための硬化性の観点から、シリコーンゴム層組成物中０．５質量％以上が好ましく、１質量％以上がより好ましい。また、硬化速度の制御しやすさから、２０質量％以下が好ましく、１５質量％以下がより好ましい。
【００５２】
反応抑制剤としては、含窒素化合物、リン系化合物、不飽和アルコールなどが挙げられ、アセチレン基含有アルコールが好ましく用いられる。これらを２種以上含有してもよい。これらの反応抑制剤を含有することにより、シリコーンゴム層の硬化速度を調整することができる。反応抑制剤の含有量は、シリコーンゴム層組成物やその溶液の安定性の観点から、シリコーンゴム層組成物中０．０１質量％以上が好ましく、０．１質量％以上がより好ましい。また、シリコーンゴム層の硬化性の観点から、シリコーンゴム層組成物中２０質量％以下が好ましく、１５質量％以下がより好ましい。
【００５３】
硬化触媒は公知のものから選ぶことができる。好ましくは白金系化合物であり、具体的には白金単体、塩化白金、塩化白金酸、オレフィン配位白金、白金のアルコール変性錯体、白金のメチルビニルポリシロキサン錯体などを挙げることができる。これらを２種以上含有してもよい。硬化触媒の含有量は、シリコーンゴム層の硬化性の観点から、シリコーンゴム層組成物中０．００１質量％以上が好ましく、０．０１質量％以上がより好ましい。また、シリコーンゴム層組成物やその溶液の安定性の観点から、シリコーンゴム層組成物中２０質量％以下が好ましく、１５質量％以下がより好ましい。
【００５４】
また、これらの成分の他に、水酸基含有オルガノポリシロキサンや加水分解性官能基含有シランもしくはこの官能基を含有するシロキサン、ゴム強度を向上させる目的でシリカなどの公知の充填剤、接着性を向上させる目的で公知のシランカップリング剤を含有してもよい。シランカップリング剤としては、アルコキシシラン類、アセトキシシラン類、ケトキシミノシラン類などが好ましく、またビニル基やアリル基がケイ素原子に直結したものが好ましい。
【００５５】
縮合反応型のシリコーンゴム層組成物は、少なくとも水酸基含有オルガノポリシロキサン、架橋剤および硬化触媒を原料とすることが好ましい。
【００５６】
水酸基含有オルガノポリシロキサンは、前記一般式（Ｉ）で表される構造を有し、主鎖末端もしくは主鎖中に水酸基を有するものである。中でも主鎖末端に水酸基を有するものが好ましい。これらを２種以上含有してもよい。
【００５７】
縮合反応型のシリコーンゴム層組成物に含まれる架橋剤としては、下記一般式（ＩＩ）で表される、脱酢酸型、脱オキシム型、脱アルコール型、脱アセトン型、脱アミド型、脱ヒドロキシルアミン型などのケイ素化合物を挙げることができる。
（Ｒ３）４−ｍＳｉＸｍ        （ＩＩ）
式中、ｍは２〜４の整数を示し、Ｒ３は同一でも異なってもよく、炭素数１以上の置換もしくは非置換のアルキル基、アルケニル基、アリール基、またはこれらの組み合わされた基を示す。Ｘは同一でも異なってもよく、加水分解性基を示す。加水分解性基としては、アセトキシ基などのアシロキシ基、メチルエチルケトオキシム基などのケトオキシム基、メトキシ基、エトキシ基、プロポキシ基、ブトキシ基などのアルコキシ基、イソプロペノキシ基などのアルケニルオキシ基、アセチルエチルアミノ基などのアシルアルキルアミノ基、ジメチルアミノキシ基などのアミノキシ基などが挙げられる。上記式において、加水分解性基の数ｍは３または４であることが好ましい。
【００５８】
具体的な化合物としては以下のものが例示される。
メチルトリアセトキシシラン、エチルトリアセトキシシラン、ビニルトリアセトキシシラン、アリルトリアセトキシシラン、フェニルトリアセトキシシラン、テトラアセトキシシランなどのアセトキシシラン類、ビニルメチルビス（メチルエチルケトキシミノ）シラン、メチルトリス（メチルエチルケトキシミノ）シラン、エチルトリス（メチルエチルケトキシミノ）シラン、ビニルトリス（メチルエチルケトキシミノ）シラン、アリルトリス（メチルエチルケトキシミノ）シラン、フェニルトリス（メチルエチルケトキシミノ）シラン、テトラキス（メチルエチルケトキシミノ）シランなどのケトキシミノシラン類、メチルトリメトキシシラン、メチルトリエトキシシラン、エチルトリメトキシシラン、エチルトリエトキシシラン、テトラエトキシシラン、テトラプロポキシシラン、ビニルトリメトキシシラン、ビニルトリエトキシシラン、アリルトリエトキシシラン、ビニルトリイソプロポキシシランなどのアルコキシシラン類、ビニルトリスイソプロペノキシシラン、ジイソプロペノキシジメチルシラン、トリイソプロペノキシメチルシランなどのアルケニルオキシシラン類、テトラアリロキシシラン。
【００５９】
これらの中では、シリコーンゴム層の硬化速度、取扱い性などの観点から、アセトキシシラン類、ケトキシミノシラン類が好ましい。これらを２種以上含有してもよい。
【００６０】
上記架橋剤は、水酸基含有オルガノポリシロキサンと混合することにより、架橋剤とシラノール基とが反応することにより、シラノール基に代わって架橋剤が結合したオルガノシロキサンとなることがある。したがって、シリコーンゴム組成物においては、架橋剤が結合したオルガノシロキサンはあるが、シラノール基を有するオルガノシロキサンはないという場合もある。
【００６１】
縮合反応型のシリコーンゴム層組成物における架橋剤の添加量は、シリコーンゴム層組成物やその溶液の安定性の観点から、シリコーンゴム層組成物中０．５質量％以上が好ましく、１質量％以上がより好ましい。また、シリコーンゴム層の強度や印刷版の耐傷性の観点から、シリコーンゴム層組成物中２０質量％以下が好ましく、１５質量％以下がより好ましい。
【００６２】
縮合反応型のシリコーンゴム層組成物に含まれる硬化触媒としては、有機カルボン酸、酸類、アルカリ、アミン、金属アルコキシド、金属ジケテネート、錫、鉛、亜鉛、鉄、コバルト、カルシウム、マンガンなどの金属の有機酸塩などが挙げられる。具体的には、ジブチル錫ジアセテート、ジブチル錫ジオクテート、ジブチル錫ジラウレート、オクチル酸亜鉛、オクチル酸鉄などを挙げることができる。これらを２種以上含有してもよい。
【００６３】
縮合反応型のシリコーンゴム層組成物における硬化触媒の含有量は、シリコーンゴム層の硬化性、接着性の観点から、シリコーンゴム層組成物中０．００１質量％以上が好ましく、０．０１質量％以上がより好ましい。また、シリコーンゴム層組成物やその溶液の安定性の観点から、シリコーンゴム層組成物中１５質量％以下が好ましく、１０質量％以下がより好ましい。
【００６４】
本発明における水なし平版印刷版原版のインキ反発層中にはインキ反発性を向上させる目的で、インキ反発性の液体を含有する。この液体の１気圧における沸点が１５０℃以上であることが好ましい。印刷時に版面が加圧されたとき、インキ反発層表面に前記インキ反発性の液体が表出し、インキの剥離を助けることでインキ反発性を向上させる。沸点が１５０℃以上であれば、水なし平版印刷版原版を製造時に揮発することが少なく、この液体の添加によって得られるインキ反発性の効果を失うことがない。ここでいう沸点は、１気圧の環境下で１時間静置したのちの質量減少量が、０．５質量％以上になる温度で定義される。言い換えると、この液体は、１５０℃、１気圧環境下で１時間静置したのちの質量減少が０．５質量％未満である。そうであれば、この液体の添加によるインキ反発性の効果を失うことが少ない。
【００６５】
また、前記インキ反発性の液体の２５℃での表面張力は１５ｍＮ／ｍ以上３０ｍＮ／ｍ以下が好ましい。表面張力が１５ｍＮ／ｍ以上であれば、他のインキ反発層組成物との親和性がより高くなり、インキ反発層組成物溶液の安定性が向上する。表面張力が３０ｍＮ／ｍ以下であれば、インキが剥離し易くなり、インキ反発性をより向上させることができる。
【００６６】
前記インキ反発性の液体がインキ反発層表面に十分押し出され、インキ反発性を顕著に向上させる点で、インキ反発層中の含有量は１０質量％以上が好ましい。また、インキ反発層の膜強度を維持する点で、インキ反発層中への含有量は３０質量％以下が好ましく、２５質量％以下であることがより好ましい。
【００６７】
前記インキ反発性の液体は、シリコーン化合物であることが好ましく、シリコーンオイルがより好ましい。本発明で言うシリコーンオイルとは、インキ反発層の架橋に携わらないフリーのポリシロキサン成分のことを指す。従って、末端ジメチルポリジメチルシロキサン、環状ポリジメチルシロキサン、末端ジメチル−ポリジメチル−ポリメチルフェニルシロキサンコポリマー、末端ジメチル−ポリジメチル−ポリジフェニルシロキサンコポリマーなどのジメチルシリコーンオイル類、またアルキル変性シリコーンオイル、フッ素変性シリコーンオイル、ポリエーテル変性シリコーンオイル、アルコール変性シリコーンオイル、アミノ変性シリコーンオイル、エポキシ変性シリコーンオイル、エポキシポリエーテル変性シリコーンオイル、フェノール変性シリコーンオイル、カルボキシ変性シリコーンオイル、メルカプト変性シリコーンオイル、アミド変性シリコーンオイル、カルバナ変性シリコーンオイル、高級脂肪酸変性シリコーンオイルなどの分子中のメチル基の一部に各種有機基を導入した変性シリコーンオイル類が挙げられる。
【００６８】
これらシリコーンオイルの分子量は、標品にポリスチレンを用いたゲル浸透クロマトグラフィー（ＧＰＣ）により測定することができ、重量平均分子量Ｍｗが１０００〜１０万のものが好ましい。
【００６９】
本発明の水なし平版印刷版原版において、版面弾性率は４ＭＰａ以上１２ＭＰａ以下であることが好ましい。版面弾性率はナノインデンテーション法を用いて、ダイヤモンド製円錐圧子を印刷版原版のインキ反発層表面に押し込み、荷重−押し込み深さ線図を取得することで荷重に対する弾性率を算出したものである。版面弾性率は印刷版原版表面に１４００Ｎ／ｍ２の荷重を加えたときの弾性率で定義した。詳細な測定方法は実施例の欄にて説明する。
【００７０】
インキ反発層の膜強度が向上し、耐刷枚数が増加するという点で、版面弾性率は４ＭＰａ以上が好ましく、５ＭＰａ以上がより好ましく、７ＭＰａ以上がさらに好ましい。また、前記インキ反発性の液体のインキ反発層表面への浸み出しやインキ反発層への再取り込み、あるいはインキ中の液体成分のインキ反発層表面への取り込みを促進し、インキ反発性を持続させる点で、版面弾性率は１２ＭＰａ以下が好ましい。さらに１１ＭＰａ以下がより好ましく、１０ＭＰａ以下がさらに好ましい。特に版面弾性率を１０ＭＰａ以下にすることで、インキ反発性は顕著に向上する。
【００７１】
本発明の水なし平版印刷版原版は、インキ反発層を保護する目的で、インキ反発層の表面に保護フィルムおよび／または合紙を有してもよい。
【００７２】
保護フィルムとしては、露光光源波長の光を良好に透過する厚み１００μｍ以下のフィルムが好ましい。代表例としては、ポリエチレン、ポリプロピレン、ポリ塩化ビニル、ポリエチレンテレフタレート、セロファンなどを挙げることができる。また、露光による原版の感光を防止する目的で、種々の光吸収剤,光発色物質、特許第２９３８８８６号公報に記載されたような光退色性物質を保護フィルム上に有してもよい。
【００７３】
合紙としては、秤量３０〜１２０ｇ／ｍ２のものが好ましく、より好ましくは３０〜９０ｇ／ｍ２である。秤量３０ｇ／ｍ２以上であれば機械的強度が十分であり、１２０ｇ／ｍ２以下であれば経済的に有利であるばかりでなく、水なし平版印刷版原版と紙の積層体が薄くなり、作業性が有利になる。好ましく用いられる合紙の例として、例えば、情報記録原紙４０ｇ／ｍ２（名古屋パルプ（株）製）、金属合紙３０ｇ／ｍ２（名古屋パルプ（株）製）、未晒しクラフト紙５０ｇ／ｍ２（中越パルプ工業（株）製）、ＮＩＰ用紙５２ｇ／ｍ２（中越パルプ工業（株）製）、純白ロール紙４５ｇ／ｍ２（王子製紙（株）製）、クルパック７３ｇ／ｍ２（王子製紙（株）製）などが挙げられるがこれらに限定されるものではない。
【００７４】
次に、本発明の水なし平版印刷版原版から水なし平版印刷版を製造する方法について説明する。水なし平版印刷版の製造方法は、上記水なし平版印刷版原版を像に従って露光する工程（露光工程）、露光した水なし平版印刷版原版に物理刺激を与え、露光部のインキ反発層を除去する工程（現像工程）を含む。
【００７５】
まず、露光工程について説明する。本発明の水なし平版印刷版原版を像に従って露光する。水なし平版印刷版原版が保護フィルムを有する場合、保護フィルム上から露光してもよいし、保護フィルムを剥離して露光してもよい。露光工程で用いられる光源としては、発光波長領域が３００ｎｍ〜１５００ｎｍの範囲にあるものが挙げられる。これらの中でも、感熱層の吸収波長として広く用いられることから、近赤外領域付近に発光波長領域が存在する半導体レーザーやＹＡＧレーザーが好ましく用いられる。具体的には、熱への変換効率の観点から７８０ｎｍ、８３０ｎｍ、１０６４ｎｍの波長のレーザー光が露光に好ましく用いられる。
【００７６】
次に、現像工程について説明する。露光後の原版に物理刺激を与えることにより、露光部のインキ反発層を除去する。物理刺激を与える方法としては、例えば、（ｉ）現像液を含浸した不織布、脱脂綿、布、スポンジなどで版面を拭き取る方法、（ｉｉ）現像液で版面を前処理した後に水道水などをシャワーしながら回転ブラシで擦る方法、（ｉｉｉ）高圧の水や温水、または水蒸気を版面に噴射する方法などが挙げられる。
【００７７】
現像に先立ち、前処理液中に一定時間版を浸漬する前処理を行ってもよい。前処理液としては、例えば、水や水にアルコールやケトン、エステル、カルボン酸などの極性溶媒を添加したもの、脂肪族炭化水素類、芳香族炭化水素類などの少なくとも１種を含有する溶媒に極性溶媒を添加したもの、あるいは極性溶媒が用いられる。また、上記の現像液組成には、公知の界面活性剤を添加することもできる。界面活性剤としては、安全性、廃棄する際のコストなどの点から、水溶液にしたときにｐＨが５〜８になるものが好ましい。界面活性剤の含有量は現像液の１０質量％以下であることが好ましい。このような現像液は安全性が高く、廃棄コストなどの経済性の点でも好ましい。さらに、グリコール化合物あるいはグリコールエーテル化合物を主成分として用いることが好ましく、アミン化合物を共存させることがより好ましい。
【００７８】
現像液としては、例えば水、アルコールやパラフィン系炭化水素を使用できる。また、プロピレングリコール、ジプロピレングリコール、トリエチレングリコール、ポリプロピレングリコール、ポリプロピレングリコールへのアルキレンオキサイド付加物などのプロピレングリコール誘導体と、水との混合物も使用できる。現像液の具体例としては、ＨＰ−７Ｎ、ＷＨ−３（何れも東レ（株）製）などを挙げることができる。  前処理液としては、例えば特許第４８３９９８７号公報に記載されるような、ポリエチレンエーテルジオールおよび１級アミノ基を２個以上有するジアミン化合物を含有するものを用いることができる。前処理液の具体例としては、ＰＰ−１、ＰＰ−３、ＰＰ−Ｆ、ＰＰ−ＦＩＩ、ＰＴＳ−１、ＣＰ−１、ＣＰ−Ｙ、ＮＰ−１、ＤＰ−１（何れも東レ（株）製）などを挙げることができる。  また、画線部の視認性や網点の計測精度を高める目的から、前処理液または現像液にクリスタルバイオレット、ビクトリアピュアブルー、アストラゾンレッド等の染料を添加して現像と同時に画線部のインキ受容層の染色を行うこともできる。さらには、現像の後に上記の染料を添加した液によって染色することもできる。
【００７９】
上記現像工程の一部または全部は、自動現像機により自動的に行うこともできる。自動現像機としては以下の装置が使用できる。現像部のみの装置、前処理部および現像部がこの順に設けられた装置、前処理部、現像部、後処理部がこの順に設けられた装置、前処理部、現像部、後処理部、水洗部がこの順に設けられた装置など。このような自動現像機の具体例としては、ＴＷＬ−６５０シリーズ、ＴＷＬ−８６０シリーズ、ＴＷＬ−１１６０シリーズ（共に東レ（株）製）などや、特開平５−６０００号公報に記載されるような版の裏面の傷発生を抑制するために受台を曲面状にへこませている自動現像機などが挙げられる。これらを組み合わせて使用してもよい。
【００８０】
現像処理された水なし平版印刷版を積み重ねて保管する場合に備えて、版面保護の目的で、版と版の間に合紙を挟んでおくことが好ましい。
【００８１】
次に本発明の水なし平版印刷版から印刷物を製造する方法の例について示す。水なし平版印刷版は湿し水を用いずに印刷が可能な平版印刷版である。感熱層由来の層がインキ受容層となり、それが画線部となる。インキ反発層は非画線部となる。インキ受容層とインキ反発層とはミクロンオーダーの段差があるのみでありほぼ同一平面にあるといっていい。そしてインキ付着性の差異を利用して画線部のみにインキを着肉させた後、被印刷体にインキを転写して印刷する。被印刷体とは薄紙、厚紙、フィルム、ラベルなど印刷される媒体全般を指し、特に限定されるものではない。また、インキの転写は、印刷版から直接被印刷体に行ってもよく、ブランケットを介して行ってもよい。
【００８２】
本発明の水なし平版印刷版を用いた印刷では、活性エネルギー線により硬化しうるインキを使用することができる。紫外線照射により硬化するインキ（以下、ＵＶインキ）であれば、通常は、反応性モノマーもしくは反応性オリゴマー、光重合開始剤および必要に応じて増感剤、などの紫外線によって重合反応可能な感光性成分が含まれる。水なし平版印刷版を用いたＵＶ印刷では、感光性成分は１０質量％以上５０質量％以下含まれるのが好ましい。質量少ないと硬化速度が遅くなり、ＵＶインキが硬化不良の状態で被印刷体が積み重ねられるため、裏移りしやすくなる。一方で、感光性成分の割合が増えるに従いインキ反発性は低下し、質量多いと非画線部にインキの残渣が残り易くなる。
【００８３】
また、インキ反発性を向上させる目的で、直鎖アルキル基を有するアクリル酸エステルまたはメタクリル酸エステルを含有するＵＶインキを使用しても良い。調査アルキル基としては炭素数９以上のものが好ましい。直鎖アルキル基を有するアクリル酸エステルの具体的な例としては、ノニルアクリレート、デシルアクリレート、ウンデシルアクリレート、ドデシルアクリレート、トリデシルアクリレート、テトラデシルアクリレート、ペンタデシルアクリレート、ヘキサデシルアクリレート、ヘプタデシルアクリレート、オクタデシルアクリレート、イソオクタデシルアクリレート等が挙げられる。直鎖アルキル基を有するメタクリル酸エステルの具体的な例としては、ノニルメタクリレート、デシルメタクリレート、ウンデシルメタクリレート、ドデシルメタクリレート、トリデシルメタクリレート、テトラデシルメタクリレート、ペンタデシルメタクリレート、ヘキサデシルメタクリレート、ヘプタデシルメタクリレート、オクタデシルメタクリレート等が挙げられる。
【００８４】
直鎖アルキル基を有するアクリル酸エステルまたはメタクリル酸エステルは、インキ反発性を向上させる点でＵＶインキ全量に対して０．５質量％以上が好ましく、１質量％以上がより好ましい。また、ＵＶインキの硬化性を促進する点で、１５質量％以下が好ましく、１０質量％以下がより好ましい。
【００８５】
ＵＶインキを照射する活性エネルギー線としては、硬化反応に必要な励起エネルギーを有するものであればいずれも用いることができるが、例えば紫外線や電子線などが好ましく用いられる。電子線により硬化させる場合は、１００〜５００ｅＶの電子線を放出できる電子線照射装置が好ましく用いられる。紫外線により硬化させる場合は、高圧水銀灯、キセノンランプ、メタルハライドランプ、ＬＥＤ等の紫外線照射装置が利用できるが、特に限定されない。
【００８６】
紫外線で硬化するＵＶインキの場合、印刷機の印刷速度、光源の強度・照射面積に依存するが、一般的な印刷条件では、２秒以内の紫外線照射で硬化可能なことが好ましく、より好ましくは1秒以内である。２秒以内の紫外線照射で硬化可能であれば、裏移りなく乾燥工程を短縮化でき、１秒以内であればさらに短縮化できる。
【００８７】
水なし平版印刷版を用いた印刷では、地汚れ開始温度を測定することにより、印刷版のインキ反発性を評価することができる。地汚れとは、印刷版の非画線部にインキが残り、本来インキの付着を意図していない被印刷体の箇所にインキを転写してしまうことを指す。水なし印刷においては、版面温度が高くなるほど地汚れが発生しやすくなる。地汚れしなければ安定的な印刷が可能となる。この地汚れが発生し始める版面温度を地汚れ開始温度という。この温度が高いほど印刷は容易となる。地汚れ開始温度については印刷環境にもよるが、３０℃以上が好ましく、より好ましくは３２℃以上である。３０℃以上であれば、空調された通常の作業環境では地汚れなく印刷が可能であり、３２℃以上であれば厳密な温度管理が不要になるため、より印刷が容易となる。また、インキ反発の持続性を評価するには、地汚れ開始温度で連続印刷を続け、地汚れが悪化するまでの耐刷枚数を評価する方法がある。耐刷枚数は１００００枚以上が好ましく、５００００枚以上がより好ましい。耐刷枚数は前記版面弾性率と相関があり、版面弾性率が１０ＭＰａより小さいとより耐刷枚数は多くなる。
【実施例】
【００８８】
以下、本発明を実施例によりさらに詳しく説明する。材料の調製および各実施例・比較例における評価は次の方法で行った。【００８９】
（１）インキの調製
以下の方法で本発明の実施例に使用するインキを調製した。この調製方法は、特開平３−３９３７３号公報の実施例に記載されたものである。【００９０】
セパラブルフラスコに、ステアリン酸クロライド１５１ｇとペンタエリスリトールジアクリレート１２２ｇを量り入れ、トルエン２７３ｇを添加し溶液とした。前記溶液１００質量部に対してさらにｐ−トルエンスルホン酸１質量部とハイドロキノン０．５質量部を添加し、窒素ガスを流しながら１４０℃、５時間反応させてアクリルエステルを生成した。次にこのアクリルエステルを２０質量部と、ロジン変性エポキシアクリレート（“パンビーム”２２Ｃ１、ハリマ化成（株）製）６０質量部、トリメチロールプロパントリアクリレート（“アロニックス”Ｍ３０９、東亜合成（株）製）１０質量部およびアルキッド樹脂（“ハリディップ”１１６  ＡＭ、播磨化成（株）製）１０質量を仕込み、オイルバスで１００℃にして均一溶解するまで混合攪拌してワニスを得た。次にこのワニスに光重合開始剤（“イルガキュア”（登録商標。以下同じ。）５００／“イルガキュア”９０７＝１／１、チバガイギー社製）６質量部、顔料（三菱カーボンＭＡ−７、三菱化学（株）製）２２質量部、重合禁止剤（ヒドロキノンモノメチルエーテル）０．１質量部を添加して三本ロールでよく混練りしインキとした。なお前記のアルキッド樹脂とアクリル樹脂は溶液で市販されているため、ここでは７６０ｍｍＨｇ（１気圧）、１１００℃、８時間の条件で溶剤を除去してから使用した。【００９１】
インキ中の感光性成分率を変化させるため、光硬化性を有さないポリマーである“ダイソーイソダップ”（登録商標）（ダイソー（株）製）を適宜添加し、三本ロールでよく混練しＵＶインキとした。ＵＶインキから“ダイソーイソダップ”、顔料および重合禁止剤を除いた組成物の質量を感光性成分の質量とし、得られたＵＶインキ全量に含まれる感光性成分の質量の比率を感光性成分率とした。【００９２】
（２）インキ反発性の液体の沸点測定
本発明ではインキ反発性の液体の沸点が１５０℃以上であることを、１５０℃、１気圧環境下で１時間静置したのちの質量減少が０．５質量％未満であると定義している。実施例で使用した液体の沸点を確認するために、直径５０ｍｍのアルミカップに液体２ｇを量り入れ、１５０℃のオーブンに１時間静置したのちの質量減少を測定した。その質量減少の比率から、その液体の沸点が１５０℃またはそれより上であることを確認した。【００９３】
（３）水なし平版印刷版の製造
実施例の水なし平版印刷版原版に対し、ＣＴＰ用露光機“ＰｌａｔｅＲｉｔｅ”８８００Ｅ（大日本スクリーン製造（株）製）を用いて、照射エネルギー：１３０ｍＪ／ｃｍ２（ドラム回転数：２３２ｒｐｍ）の条件で露光を行った。露光画像は縦５５０ｍｍ×横６５０ｍｍの水なし平版印刷版原版の中央に、縦２０ｍｍ×横６５０ｍｍの帯状のベタ画像を設けた。ＣＰ−Ｙ（東レ（株）製）を前処理液として、水道水を現像液として、露光した原版を自動現像機ＴＷＬ−１１６０Ｆ（東レ（株）製）に速度８０ｃｍ／分で通し、水なし平版印刷版を製造した。【００９４】
（４）ＵＶ印刷
枚葉印刷機“オリバー２６６ＥＰＺ”（桜井グラフィックシステムズ（株）製）の排紙部に速度可変式コンベアを内蔵した紫外線照射装置を連結した印刷試験機を準備した。前記印刷試験器に、上記（３）で製造した水なし平版印刷版を装着し、上記（１）で調製したＵＶインキ、またはは市販のインキを用いて印刷試験を行った。インキローラーにより印刷版にインキを供給し、印刷版とブランケットとを接触させ、印刷版からブランケットにインキを転写した。続いてブランケット上のインキを被印刷体である薄紙のコート紙に転写するオフセット印刷方式で行った。ベタ印刷部の反射濃度が１．８（墨）になるようにＵＶインキの供給量を制御し、ＵＶインキが転写した紙に紫外線照射を行うことで印刷物を得た。試験には出力１２０Ｗ／ｃｍ２のメタルハライドランプを使用し、焦点距離１５０ｍｍ、流れ方向のランプハウスの幅１００ｍｍを照射領域とし、コンベア速度を様々に変えることで、紫外線照射時間の変更を行った。【００９５】
（５）版面弾性率の測定
版面弾性率の測定は超微小硬度計“Ｎａｎｏ  Ｉｎｄｅｎｔｅｒ  ＸＰ”（ＭＴＳシステムズ社製）を用いて行った。２５℃大気中でダイヤモンド製円錐圧子（先端曲率半径＝５０μｍ）を印刷版表面に押し込み、荷重−押し込み深さ線図を取得した。取得した荷重−押し込み深さ線図から、以下の式（１）を用いて圧子の弾性変形の寄与を含んだ複合弾性率Ｅ＊を求めた。【００９６】
Ｐ＝４／３・Ｅ＊・Ｒ１／２・ｈ３／２    ・・・・・式（１）
ここで、Ｒは圧子の半径（５０μｍ）、Ｐは荷重、ｈは変位を表す。
続いて以下の式（２）を用いて試料の弾性率Ｅを求めた。【００９７】
１／Ｅ＊＝（１−ν２）／Ｅ＋（１−νｉ２）／Ｅｉ    ・・・・・式（２）
ここで、ν、Ｅは試料のポアソン比（０．５）と弾性率、νｉとＥｉは圧子のポアソン比（０．０７）と弾性率（１１４１ＧＰａ）を表す。
本発明の実施例では、１４００Ｎ／ｍ２の荷重を加えたときの弾性率を式（１）および式（２）から計算し、版面弾性率を求めた。【００９８】
（６）ＵＶインキの硬化時間確認
上記（４）の印刷で、ベタ印刷部にセロハンテープ（Ｎｏ．２９，日東電工（株）製）を貼り付け、剥がしたときにセロハンテープに転写しなければ硬化していると判断し、インキの最短硬化時間を確認した。【００９９】
（７）地汚れ開始温度の測定
上記（４）の印刷において、チラーを用いてインキローラーの温度を制御し、水なし平版印刷版の版面温度を変更した。版面温度は非接触温度計で測定し、温度ごとに非画線部の地汚れを確認した。【０１００】
（８）耐刷枚数の計測
上記（７）の地汚れ開始温度を測定した後、その温度を維持しながら連続印刷を続けた。５０００枚毎に印刷物の地汚れ状態を確認し、目視で悪化が確認できるまでの枚数を耐刷枚数とした。【０１０１】
［実施例１］
水なし平版印刷版原版を以下の方法で作製した。【０１０２】
厚み０．２４ｍｍの脱脂したアルミ基板（三菱アルミ（株）製）上に下記の断熱層組成物溶液を塗布し、２００℃で９０秒間乾燥し、厚み６．０μｍの断熱層を設けた。なお、断熱層組成物溶液は、下記成分を室温にて撹拌混合することにより得た。【０１０３】
＜断熱層組成物溶液＞
（ａ）活性水素を有するポリマー：エポキシ樹脂：“エピコート”（登録商標）１０１０（ジャパンエポキシレジン（株）製）：３５質量部
（ｂ）活性水素を有するポリマー：ポリウレタン：“サンプレン”（登録商標）ＬＱ−Ｔ１３３１Ｄ（三洋化成工業（株）製、固形分濃度：２０質量％）：３７５質量部
（ｃ）アルミキレート：アルミキレートＡＬＣＨ−ＴＲ（川研ファインケミカル（株）製）：１０質量部
（ｄ）レベリング剤：“ディスパロン”（登録商標）ＬＣ９５１（楠本化成（株）製、固形分：１０質量％）：１質量部
（ｅ）酸化チタン：“タイペーク”（登録商標）ＣＲ−５０（石原産業（株）製）のＮ，Ｎ−ジメチルホルムアミド分散液（酸化チタン５０質量％）：６０質量部
（ｆ）Ｎ，Ｎ−ジメチルホルムアミド：７３０質量部
（ｇ）メチルエチルケトン：２５０質量部。【０１０４】
次いで、下記の感熱層組成物溶液を前記断熱層上に塗布し、１４０℃で９０秒間加熱乾燥し、厚み１．５μｍの感熱層を設けた。なお、感熱層組成物溶液は、下記成分を室温にて撹拌混合することにより得た。【０１０５】
＜感熱層組成物溶液−１＞
（ａ）赤外線吸収染料：“ＰＲＯＪＥＴ”８２５ＬＤＩ（Ａｖｅｃｉａ社製）：１６．０質量部
（ｂ）有機錯化合物：チタニウム−ｎ−ブトキシドビス（アセチルアセトネート）：“ナーセム”（登録商標）チタン（日本化学産業（株）製、濃度：７３質量％、溶剤としてｎ−ブタノール：２７質量％を含む）：１５．０質量部
（ｃ）フェノールホルムアルデヒドノボラック樹脂：“スミライトレジン”（登録商標）ＰＲ５３１９５（住友ベークライト（株）製）：６０質量部
（ｄ）ポリウレタン：“ニッポラン”（登録商標）５１９６（日本ポリウレタン（株）製、濃度：３０質量％、溶剤としてメチルエチルケトン：３５質量％、シクロヘキサノン：３５質量％を含む）：２５質量部
（ｅ）テトラヒドロフラン：１０４４質量部
次いで、塗布直前に調製した下記のインキ反発層組成物溶液−１を前記感熱層上に塗布し、１４０℃で８０秒間加熱し、平均膜厚２．５μｍのインキ反発層を設けることで水なし平版印刷版原版を得た。なお、インキ反発層組成物溶液−１は、下記成分を室温にて撹拌混合することにより得た。【０１０６】
＜インキ反発層組成物溶液−１＞
（ａ）α，ω−ジビニルポリジメチルシロキサン：ＴＦ２２（重量平均分子量１０００００、東レ・ダウコーニング（株）製）：８０．０質量部
（ｂ）シリコーンオイル：ＫＦ−９６−５０ｃｓ（両末端メチル基封鎖のポリジメチルシロキサン。重量平均分子量：３７８０、表面張力：２０．８ｍＮ／ｍ、沸点：＞１５０℃、信越化学工業（株）製）：１０．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）イソパラフィン系炭化水素溶剤“アイソパー”（登録商標）Ｅ（エッソ化学（株）製）：９００質量部
得られた水なし平版印刷版について、感光性成分率が１０質量％のＵＶインキを用いて前記方法により印刷試験を行ったところ、インキ硬化時間は２秒、地汚れ開始温度は３３℃と良好な結果を示した。【０１０７】
［実施例２］
感光性成分率が３０質量％のＵＶインキを用いた以外は、実施例１と同様にして印刷試験を行った。インキ硬化時間は１秒、地汚れ開始温度は３２℃と非常に良好な結果を示した。【０１０８】
［実施例３］
感光性成分率が５０質量％のＵＶインキを用いた以外は、実施例１と同様にして印刷試験を行った。インキ硬化時間は０．５秒、地汚れ開始温度は３１℃と良好な結果を示した。【０１０９】
［実施例４］
インキ反発層組成物溶液−１を以下のインキ反発層組成物溶液−２に変更したこと以外は実施例１と同様にして、水なし平版印刷版原版を得た。【０１１０】
＜インキ反発層組成物溶液−２＞
（ａ）α，ω−ジビニルポリジメチルシロキサン：ＴＦ２２（重量平均分子量１００,０００、東レ・ダウコーニング（株）製）：７５．０質量部
（ｂ）シリコーンオイル：ＫＦ−９６−５０ｃｓ（重量平均分子量：３,７８０、表面張力：２０．８ｍＮ／ｍ、沸点：＞１５０℃、信越化学工業（株）製）：１５．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、感光性成分率が５０質量％のＵＶインキを用いて前記方法により印刷試験を行ったところ、インキ硬化時間は０．５秒、地汚れ開始温度は３３℃と非常に良好な結果を示した。【０１１１】
［実施例５］
インキ反発層組成物溶液−１を以下のインキ反発層組成物溶液−３に変更したこと以外は実施例１と同様にして、水なし平版印刷版原版を得た。【０１１２】
＜インキ反発層組成物溶液−３＞
（ａ）α，ω−ジビニルポリジメチルシロキサン：“ＴＦ”２２（重量平均分子量１００,０００、東レ・ダウコーニング（株）製）：６５．０質量部
（ｂ）シリコーンオイル：ＫＦ−９６−５０ｃｓ（重量平均分子量：３,７８０、表面張力：２０．８ｍＮ／ｍ、沸点：＞１５０℃、信越化学工業（株）製）：２５．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、感光性成分率が５０質量％のＵＶインキを用いて前記方法により印刷試験を行ったところ、インキ硬化時間は０．５秒、地汚れ開始温度は３５℃と非常に良好な結果を示した。【０１１３】
［実施例６］
インキ反発層組成物溶液−１を以下のインキ反発層組成物溶液−４に変更したこと以外は実施例１と同様にして、水なし平版印刷版原版を得た。【０１１４】
＜インキ反発層組成物溶液−４＞
（ａ）α，ω−ジビニルポリジメチルシロキサン：“ＴＦ”２２（重量平均分子量１００,０００、東レ・ダウコーニング（株）製）：６０．０質量部
（ｂ）シリコーンオイル：ＫＦ−９６−５０ｃｓ（重量平均分子量：３,７８０、表面張力：２０．８ｍＮ／ｍ、沸点：＞１５０℃、信越化学工業（株）製）：３０．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、感光性成分率が５０質量％のＵＶインキを用いて前記方法により印刷試験を行ったところ、インキ硬化時間は０．５秒、地汚れ開始温度は３６℃と非常に良好な結果を示した。【０１１５】
［実施例７］
インキ反発層組成物溶液−１を以下のインキ反発層組成物溶液−５に変更したこと以外は実施例１と同様にして、水なし平版印刷版原版を得た。【０１１６】
＜インキ反発層組成物溶液−５＞
（ａ）α，ω−ジビニルポリジメチルシロキサン：ＴＦ２２（重量平均分子量１００,０００、東レ・ダウコーニング（株）製）：７０．０質量部
（ｂ）シリコーンオイル：ＫＦ−９６−１０ｃｓ（重量平均分子量：１,２５０、表面張力：２０．１ｍＮ／ｍ、沸点：＞１５０℃、信越化学工業（株）製）：２０．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、感光性成分率が３０質量％のＵＶインキを用いて前記方法により印刷試験を行ったところ、インキ硬化時間は１秒、地汚れ開始温度は３４℃と非常に良好な結果を示した。【０１１７】
［実施例８］
インキ反発層組成物溶液−１を以下のインキ反発層組成物溶液−６に変更したこと以外は実施例１と同様にして、水なし平版印刷版原版を得た。【０１１８】
＜インキ反発層組成物溶液−６＞
（ａ）α，ω−ジビニルポリジメチルシロキサン：ＴＦ２２（重量平均分子量１００,０００、東レ・ダウコーニング（株）製）：７０．０質量部
（ｂ）シリコーンオイル：ＫＦ−９６−６００００ｃｓ（重量平均分子量：１１６,５００、表面張力：２１．３ｍＮ／ｍ、沸点：＞１５０℃、信越化学工業（株）製）：２０．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、感光性成分率が３０質量％のＵＶインキを用いて前記方法により印刷試験を行ったところ、インキ硬化時間は１秒、地汚れ開始温度は３２℃と非常に良好な結果を示した。【０１１９】
［実施例９］
インキ反発層組成物溶液−１を以下のインキ反発層組成物溶液−７に変更したこと以外は実施例１と同様にして、水なし平版印刷版原版を得た。【０１２０】
＜インキ反発層組成物溶液−７＞
（ａ）α，ω−ジビニルポリジメチルシロキサン：ＴＦ２２（重量平均分子量１００,０００、東レ・ダウコーニング（株）製）：７０．０質量部
（ｂ）フルオロ変性シリコーンオイル：ＦＬ−１００−１００ｃｓ（重量平均分子量：５,９７０、沸点：＞１５０℃、信越化学工業（株）製）：２０．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、感光性成分率が３０質量％のＵＶインキを用いて前記方法により印刷試験を行ったところ、インキ硬化時間は１秒、地汚れ開始温度は３４℃と非常に良好な結果を示した。【０１２１】
［実施例１０］
インキ反発層組成物溶液−１を以下のインキ反発層組成物溶液−８に変更したこと以外は実施例１と同様にして、水なし平版印刷版原版を得た。【０１２２】
＜インキ反発層組成物溶液−８＞
（ａ）α，ω−ジビニルポリジメチルシロキサン：ＴＦ２２（重量平均分子量１００,０００、東レ・ダウコーニング（株）製）：７０．０質量部
（ｂ）炭化水素溶剤：“Ｓｏｌｖｅｓｓｏ”（登録商標）１００（表面張力：２９ｍＮ／ｍ、沸点：＞１５０℃、エクソンモービル製）：２０．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、感光性成分率が３０質量％のＵＶインキを用いて前記方法により印刷試験を行ったところ、インキ硬化時間は１秒、地汚れ開始温度は３２℃と非常に良好な結果を示した。【０１２３】
［実施例１１］
インキ反発層組成物溶液−１を以下のインキ反発層組成物溶液−９に変更したこと以外は実施例１と同様にして、水なし平版印刷版原版を得た。【０１２４】
＜インキ反発層組成物溶液−９＞
（ａ）α，ω−ジビニルポリジメチルシロキサン：ＴＦ２２（重量平均分子量１００,０００、東レ・ダウコーニング（株）製）：７０．０質量部
（ｂ）炭化水素溶剤：“Ｓｏｌｖｅｓｓｏ”２００（表面張力：３６ｍＮ／ｍ、沸点：＞１５０℃、エクソンモービル製）：２０．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、感光性成分率が３０質量％のＵＶインキを用いて前記方法により印刷試験を行ったところ、インキ硬化時間は１秒、地汚れ開始温度は３１℃と良好な結果を示した。【０１２５】
［実施例１２］
感熱層組成物溶液−１を以下の感熱層組成物溶液−２に変更し、インキ反発層組成物溶液−１を以下のインキ反発層組成物溶液−１０に変更したこと以外は実施例１と同様にして、水なし平版印刷版原版を得た。【０１２６】
＜感熱層組成物溶液−２＞
（ａ）赤外線吸収染料：“ＰＲＯＪＥＴ”８２５ＬＤＩ（Ａｖｅｃｉａ社製）：１６．０質量部
（ｂ）有機錯化合物：チタニウム−ｎ−ブトキシドビス（アセチルアセトネート）：“ナーセム”（登録商標）チタン（日本化学産業（株）製、濃度：７３質量％、溶剤としてｎ−ブタノール：２７質量％を含む）：２０．５質量部
（ｃ）フェノールホルムアルデヒドノボラック樹脂：“スミライトレジン”（登録商標）ＰＲ５３１９５（住友ベークライト（株）製）：６０質量部
（ｄ）ポリウレタン：“ニッポラン”（登録商標）５１９６（日本ポリウレタン（株）製、濃度：３０質量％、溶剤としてメチルエチルケトン：３５質量％、シクロヘキサノン：３５質量％を含む）：３０．１質量部
（ｅ）テトラヒドロフラン：８０７質量部
＜インキ反発層組成物溶液−１０＞
（ａ）α，ω−ジビニルポリジメチルシロキサン：ＴＦ２２（重量平均分子量１００,０００、東レ・ダウコーニング（株）製）：８５．０質量部
（ｂ）炭化水素溶剤：“Ｓｏｌｖｅｓｓｏ”２００（表面張力：３６ｍＮ／ｍ、沸点：＞１５０℃、エクソンモービル製）：５．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、版面弾性率を測定したところ１２．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３０℃、耐刷枚数は１００００枚と良好な結果を示した。【０１２７】
［実施例１３］
インキ反発層組成物溶液−１０を以下のインキ反発層組成物溶液−１１に変更したこと以外は実施例１２と同様にして、水なし平版印刷版原版を得た。【０１２８】
＜インキ反発層（シリコーンゴム層）組成物溶液−１１＞
（ａ）α，ω−ジビニルポリジメチルシロキサン：ＴＦ２２（重量平均分子量１００,０００、東レ・ダウコーニング（株）製）：８５．０質量部
（ｂ）炭化水素溶剤：“Ｓｏｌｖｅｓｓｏ”１００（表面張力：２９ｍＮ／ｍ、沸点：＞１５０℃、エクソンモービル製）：５．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、版面弾性率を測定したところ１２．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３０℃、耐刷枚数は１００００枚と良好な結果を示した。【０１２９】
［実施例１４］
インキ反発層組成物溶液−１０を以下のインキ反発層組成物溶液−１２に変更したこと以外は実施例１２と同様にして、水なし平版印刷版原版を得た。【０１３０】
＜インキ反発層組成物溶液−１２＞
（ａ）α，ω−ジビニルポリジメチルシロキサン：ＴＦ２２（重量平均分子量１００,０００、東レ・ダウコーニング（株）製）：８５．０質量部
（ｂ）シリコーンオイル：ＫＦ−９６−５０ｃｓ（重量平均分子量：３,７８０、表面張力：２０．８ｍＮ／ｍ、沸点：＞１５０℃、信越化学工業（株）製）：５．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、版面弾性率を測定したところ１２．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３２℃、耐刷枚数は１００００枚と良好な結果を示した。【０１３１】
［実施例１５］
インキ反発層組成物溶液−１０を以下のインキ反発層組成物溶液−１３に変更したこと以外は実施例１２と同様にして、水なし平版印刷版原版を得た。【０１３２】
＜インキ反発層組成物溶液−１３＞
（ａ）α，ω−ジビニルポリジメチルシロキサン：ＴＦ２２（重量平均分子量１００,０００、東レ・ダウコーニング（株）製）：５０．０質量部
（ｂ）シリコーンオイル：ＫＦ−９６−５０ｃｓ（重量平均分子量：３,７８０、表面張力：２０．８ｍＮ／ｍ、沸点：＞１５０℃、信越化学工業（株）製）：４０．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、版面弾性率を測定したところ４．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３７℃、耐刷枚数は１００００枚と良好な結果を示した。【０１３３】
［実施例１６］
インキ反発層組成物溶液−１０をインキ反発層組成物溶液−１に変更したこと以外は実施例１２と同様にして、水なし平版印刷版原版を得た。【０１３４】
得られた水なし平版印刷版について、版面弾性率を測定したところ１０．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３４℃、耐刷枚数は９００００枚と非常に良好な結果を示した。【０１３５】
［実施例１７］
インキ反発層組成物溶液−１０を以下のインキ反発層組成物溶液−１４に変更したこと以外は実施例１２と同様にして、水なし平版印刷版原版を得た。【０１３６】
＜インキ反発層組成物溶液−１４＞
（ａ）α，ω−ジビニルポリジメチルシロキサン：ＴＦ２２（重量平均分子量１００,０００、東レ・ダウコーニング（株）製）：７０．０質量部
（ｂ）シリコーンオイル：ＫＦ−９６−５０ｃｓ（重量平均分子量：３,７８０、表面張力：２０．８ｍＮ／ｍ、沸点：＞１５０℃、信越化学工業（株）製）：２０．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、版面弾性率を測定したところ９．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３５℃、耐刷枚数は１０００００枚と非常に良好な結果を示した。【０１３７】
［実施例１８］
感熱層組成物溶液−２を以下の感熱層組成物溶液−３に変更したこと以外は実施例１７と同様にして、水なし平版印刷版原版を得た。【０１３８】
＜感熱層組成物溶液−３＞
（ａ）赤外線吸収染料：“ＰＲＯＪＥＴ”８２５ＬＤＩ（Ａｖｅｃｉａ社製）：１６．０質量部
（ｂ）有機錯化合物：チタニウム−ｎ−ブトキシドビス（アセチルアセトネート）：“ナーセム”（登録商標）チタン（日本化学産業（株）製、濃度：７３質量％、溶剤としてｎ−ブタノール：２７質量％を含む）：１６．４質量部
（ｃ）フェノールホルムアルデヒドノボラック樹脂：“スミライトレジン”（登録商標）ＰＲ５３１９５（住友ベークライト（株）製）：６０質量部
（ｄ）ポリウレタン：“ニッポラン”（登録商標）５１９６（日本ポリウレタン（株）製、濃度：３０質量％、溶剤としてメチルエチルケトン：３５質量％、シクロヘキサノン：３５質量％を含む）：４０質量部
（ｅ）テトラヒドロフラン：８０１質量部
得られた水なし平版印刷版について、版面弾性率を測定したところ９．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３５℃、耐刷枚数は１０００００枚と非常に良好な結果を示した。【０１３９】
［実施例１９］
感熱層組成物溶液−２を以下の感熱層組成物溶液−４に変更したこと以外は実施例１７と同様にして、水なし平版印刷版原版を得た。【０１４０】
＜感熱層組成物溶液−４＞
（ａ）赤外線吸収染料：“ＰＲＯＪＥＴ”８２５ＬＤＩ（Ａｖｅｃｉａ社製）：１６．０質量部
（ｂ）有機錯化合物：チタニウム−ｎ−ブトキシドビス（アセチルアセトネート）：“ナーセム”（登録商標）チタン（日本化学産業（株）製、濃度：７３質量％、溶剤としてｎ−ブタノール：２７質量％を含む）：１４．９質量部
（ｃ）フェノールホルムアルデヒドノボラック樹脂：“スミライトレジン”（登録商標）ＰＲ５３１９５（住友ベークライト（株）製）：６０質量部
（ｄ）ポリウレタン：“ニッポラン”（登録商標）５１９６（日本ポリウレタン（株）製、濃度：３０質量％、溶剤としてメチルエチルケトン：３５質量％、シクロヘキサノン：３５質量％を含む）：４３．７質量部
（ｅ）テトラヒドロフラン：７９９質量部
得られた水なし平版印刷版について、版面弾性率を測定したところ１０．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３５℃、耐刷枚数は９００００枚と非常に良好な結果を示した。【０１４１】
［実施例２０］
インキ反発層組成物溶液−１０をインキ反発層組成物溶液−４に変更したこと以外は実施例１２と同様にして、水なし平版印刷版原版を得た。【０１４２】
得られた水なし平版印刷版について、版面弾性率を測定したところ７．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３６℃、耐刷枚数は８００００枚と非常に良好な結果を示した。【０１４３】
［実施例２１］
感熱層組成物溶液−２を以下の感熱層組成物溶液−５に変更したこと以外は実施例２０と同様にして、水なし平版印刷版原版を得た。【０１４４】
＜感熱層組成物溶液−５＞
（ａ）赤外線吸収染料：“ＰＲＯＪＥＴ”８２５ＬＤＩ（Ａｖｅｃｉａ社製）：８．０質量部
（ｂ）有機錯化合物：チタニウム−ｎ−ブトキシドビス（アセチルアセトネート）：“ナーセム”（登録商標）チタン（日本化学産業（株）製、濃度：７３質量％、溶剤としてｎ−ブタノール：２７質量％を含む）：４１．１質量部
（ｃ）フェノールホルムアルデヒドノボラック樹脂：“スミライトレジン”（登録商標）ＰＲ５３１９５（住友ベークライト（株）製）：６０質量部
（ｄ）ポリウレタン：“ニッポラン”（登録商標）５１９６（日本ポリウレタン（株）製、濃度：３０質量％、溶剤としてメチルエチルケトン：３５質量％、シクロヘキサノン：３５質量％を含む）：６．７質量部
（ｅ）テトラヒドロフラン：８１８質量部
得られた水なし平版印刷版について、版面弾性率を測定したところ５．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３６℃、耐刷枚数は４００００枚と良好な結果を示した。【０１４５】
［実施例２２］
感熱層組成物溶液−２を以下の感熱層組成物溶液−６に変更したこと以外は実施例１６と同様にして、水なし平版印刷版原版を得た。【０１４６】
＜感熱層組成物溶液−６＞
（ａ）赤外線吸収染料：“ＰＲＯＪＥＴ”８２５ＬＤＩ（Ａｖｅｃｉａ社製）：１６．０質量部
（ｂ）有機錯化合物：チタニウム−ｎ−ブトキシドビス（アセチルアセトネート）：“ナーセム”（登録商標）チタン（日本化学産業（株）製、濃度：７３質量％、溶剤としてｎ−ブタノール：２７質量％を含む）：１３．７質量部
（ｃ）フェノールホルムアルデヒドノボラック樹脂：“スミライトレジン”（登録商標）ＰＲ５３１９５（住友ベークライト（株）製）：６０質量部
（ｄ）ポリウレタン：“ニッポラン”（登録商標）５１９６（日本ポリウレタン（株）製、濃度：３０質量％、溶剤としてメチルエチルケトン：３５質量％、シクロヘキサノン：３５質量％を含む）：４６．７質量部
（ｅ）テトラヒドロフラン：７９７質量部
得られた水なし平版印刷版について、版面弾性率を測定したところ１１．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３４℃、耐刷枚数は６００００枚と良好な結果を示した。【０１４７】
［実施例２３］
感熱層組成物溶液−２を以下の感熱層組成物溶液−７に変更したこと以外は実施例２０と同様にして、水なし平版印刷版原版を得た。【０１４８】
＜感熱層組成物溶液−７＞
（ａ）赤外線吸収染料：“ＰＲＯＪＥＴ”８２５ＬＤＩ（Ａｖｅｃｉａ社製）：１６．０質量部
（ｂ）有機錯化合物：チタニウム−ｎ−ブトキシドビス（アセチルアセトネート）：“ナーセム”（登録商標）チタン（日本化学産業（株）製、濃度：７３質量％、溶剤としてｎ−ブタノール：２７質量％を含む）：５４．８質量部
（ｃ）フェノールホルムアルデヒドノボラック樹脂：“スミライトレジン”（登録商標）ＰＲ５３１９５（住友ベークライト（株）製）：４０質量部
（ｄ）ポリウレタン：“ニッポラン”（登録商標）５１９６（日本ポリウレタン（株）製、濃度：３０質量％、溶剤としてメチルエチルケトン：３５質量％、シクロヘキサノン：３５質量％を含む）：１３．３質量部
（ｅ）テトラヒドロフラン：８０９質量部
得られた水なし平版印刷版について、版面弾性率を測定したところ４．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３６℃、耐刷枚数は１００００枚と良好な結果を示した。【０１４９】
［実施例２４］
感熱層組成物溶液−２を以下の感熱層組成物溶液−８に変更したこと以外は実施例１６と同様にして、水なし平版印刷版原版を得た。【０１５０】
＜感熱層組成物溶液−８＞
（ａ）赤外線吸収染料：“ＰＲＯＪＥＴ”８２５ＬＤＩ（Ａｖｅｃｉａ社製）：１６．０質量部
（ｂ）有機錯化合物：チタニウム−ｎ−ブトキシドビス（アセチルアセトネート）：“ナーセム”（登録商標）チタン（日本化学産業（株）製、濃度：７３質量％、溶剤としてｎ−ブタノール：２７質量％を含む）：１２．６質量部
（ｃ）フェノールホルムアルデヒドノボラック樹脂：“スミライトレジン”（登録商標）ＰＲ５３１９５（住友ベークライト（株）製）：６０質量部
（ｄ）ポリウレタン：“ニッポラン”（登録商標）５１９６（日本ポリウレタン（株）製、濃度：３０質量％、溶剤としてメチルエチルケトン：３５質量％、シクロヘキサノン：３５質量％を含む）：４９．３質量部
（ｅ）テトラヒドロフラン：７９５質量部
得られた水なし平版印刷版について、版面弾性率を測定したところ１２．０ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３４℃、耐刷枚数は１００００枚と良好な結果を示した。【０１５１】
［実施例２５］
インキ反発層組成物溶液−１をインキ反発層組成物溶液−１４に変更したこと以外は実施例２４と同様にして、水なし平版印刷版原版を得た。【０１５２】
得られた水なし平版印刷版について、版面弾性率を測定したところ１１．５ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３５℃、耐刷枚数は３００００枚と良好な結果を示した。【０１５３】
［実施例２６］
実施例１７で得られた水なし平版印刷版について、ドデシルアクリレートを全量の１０質量％になるよう添加したＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は３８℃、耐刷枚数は１０００００枚と非常に良好な結果を示した。【０１５４】
［実施例２７］
実施例１７で得られた水なし平版印刷版について、感光性成分を含まないインキとして油性インキ“アルポ  ＧＴ  ＳＯＹＡ”−Ｍ（株式会社Ｔ＆Ｋ  ＴＯＫＡ製）を用い、紫外線照射ではなく送風乾燥した以外は前記方法により印刷試験を行ったところ、地汚れ開始温度は３８℃、耐刷枚数は１０００００枚と非常に良好な結果を示した。【０１５５】
［比較例１］
インキ反発層組成物溶液−１を以下のインキ反発層組成物溶液−１５に変更したこと以外は実施例１と同様にして、水なし平版印刷版原版を得た。【０１５６】
＜インキ反発層組成物溶液−１５＞
（ａ）α，ω−ジビニルポリジメチルシロキサン：ＴＦ２２（重量平均分子量１００,０００、東レ・ダウコーニング（株）製）：９０．０質量部
（ｂ）メチルハイドロジェンシロキサンＨＭＳ３０５（ＧＥＬＥＳＴ  Ｉｎｃ．製）：２．９５質量部
（ｃ）ビニルトリス（メチルエチルケトオキシイミノ）シラン：０．８８質量部
（ｄ）白金触媒ＳＲＸ２１２（東レ・ダウコーニング（株）製）：６．１７質量部
（ｅ）“アイソパー”Ｅ（エッソ化学（株）製）：９００質量部
得られた水なし平版印刷版について、感光性成分を含まないインキとして油性インキ“アルポ  ＧＴ  ＳＯＹＡ”−Ｍ（株式会社Ｔ＆Ｋ  ＴＯＫＡ製）を用い、紫外線照射ではなく送風乾燥した以外は前記方法により印刷試験を行ったところ、インキ硬化時間は１時間以上、地汚れ開始温度は３２℃となり、十分なインキ硬化速度は得られなかった。【０１５７】
［比較例２］
インキ反発層組成物溶液−１をインキ反発層組成物溶液−１２に変更したこと以外は実施例１と同様にして、水なし平版印刷版原版を得た。【０１５８】
得られた水なし平版印刷版について、感光性成分を含まないインキとして油性インキ“アルポ  ＧＴ  ＳＯＹＡ”−Ｍ（株式会社Ｔ＆Ｋ  ＴＯＫＡ製）を用い、紫外線照射ではなく送風乾燥した以外は前記方法により印刷試験を行ったところ、インキ硬化時間は１時間以上、地汚れ開始温度は３４℃となり、十分なインキ硬化速度は得られなかった。【０１５９】
［比較例３］
インキ反発層組成物溶液−１をインキ反発層組成物溶液−１５に変更したこと以外は実施例２４と同様にして、水なし平版印刷版原版を得た。【０１６０】
得られた水なし平版印刷版について、版面弾性率を測定したところ１２．５ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は２８℃、耐刷枚数は５０００枚とインキ反発性は持続しなかった。【０１６１】
［比較例４］
インキ反発層組成物溶液−１を以下のインキ反発層組成物溶液−１６に変更したこと以外は実施例２４と同様にして、水なし平版印刷版原版を得た。【０１６２】
＜インキ反発層組成物溶液−１６＞
（ａ）α，ω−ジビニルポリジメチルシロキサン：ＴＦ２２（重量平均分子量１００,０００、東レ・ダウコーニング（株）製）：８５．０質量部
（ｂ）オクタン（表面張力：２１．１ｍＮ／ｍ、沸点：１２５℃、和光純薬工業（株）製）：５．０質量部
（ｃ）メチルハイドロジェンシロキサンＨＭＳ３０５（ＧＥＬＥＳＴ  Ｉｎｃ．製）：２．９５質量部
（ｄ）ビニルトリス（メチルエチルケトオキシイミノ）シラン：０．８８質量部
（ｅ）白金触媒ＳＲＸ２１２（東レ・ダウコーニング（株）製）：６．１７質量部
（ｆ）“アイソパー”Ｅ（エッソ化学（株）製）：９００質量部
得られた水なし平版印刷版について、版面弾性率を測定したところ１２．５ＭＰａであった。ＵＶインキ“ＵＶ１７１ＣＴ  ＴＷ”−Ｍ（株式会社Ｔ＆Ｋ  ＴＯＫＡ製）を用いて前記方法により印刷試験を行ったところ、地汚れ開始温度は２８℃、耐刷枚数は５０００枚とインキ反発性は持続しなかった。【０１６３】
［比較例５］
比較例４で得られた水なし平版印刷版について、感光性成分を含まないインキとして油性インキ“アルポ  ＧＴ  ＳＯＹＡ”−Ｍ（株式会社Ｔ＆Ｋ  ＴＯＫＡ製）を用い、紫外線照射ではなく送風乾燥した以外は前記方法により印刷試験を行ったところ、地汚れ開始温度は３０℃、耐刷枚数は５０００枚とインキ反発性は持続しなかった。【０１６４】
インキ、インキ反発層、および感熱層の組成、ならびに印刷性能について表１および表２に示す。【０１６５】
【表１】
2016076286.tif 000002
【０１６６】
【表２】
2016076286.tif 000003
【０１６７】
【表３】
2016076286.tif 000004
【国際調査報告】
2016076286.tif 000005
2016076286.tif 000006
2016076286.tif 000007
2016076286.tif 000008